(57)【要約】  関節の再構成、修復およびクッションの用途において、ヒトのエラスチンまたは他の線維性タンパク質を模した、架橋ポリペプチドを含む合成ポリペプチド材料を提供する。このポリペプチドは、少なくとも３つの連続的βシート／βターン構造と架橋に関与する少なくとも１つのアミノ酸残基とを含む。
2010526582.tif 000002
【特許請求の範囲】
【請求項１】
複数の架橋ポリペプチドを含む関節の再構成、修復および／またはクッションのための合成ポリペプチド材料であって、
（Ａ）各々のポリペプチドが、少なくとも３つの連続的βシート／βターン構造と架橋に関与する少なくとも１つの架橋アミノ酸残基とを含み、
前記架橋アミノ酸残基は、前記βシート／βターン構造とは区別され、
（Ｂ）各々のポリペプチドが１５０〜５００アミノ酸長であり、
前記合成ポリペプチド材料が関節中または関節近位の部位への挿入に適した固体または液体である
合成ポリペプチド材料。
【請求項２】
前記βシート構造の各々が３〜約７アミノ酸残基を含む請求項１に記載の材料。
【請求項３】
少なくとも１つの前記ポリペプチドが、エラスチン、ランプリン、クモ糸タンパク質およびレシリンからなる群より選択されるタンパク質のアミノ酸配列の一部から本質的になるアミノ酸配列を含む請求項１に記載の材料。
【請求項４】
少なくとも１つの前記ポリペプチドがヒトエラスチンのアミノ酸配列の一部からなるアミノ酸配列を含む請求項１に記載の材料。
【請求項５】
少なくとも１つの前記ポリペプチドが、図１Ｂ（配列番号１）に示されるアミノ酸配列の一部からなるアミノ酸配列を含む請求項１に記載の材料。
【請求項６】
前記ポリペプチドが、図１Ｂ（配列番号１）のアミノ酸残基３７４〜４９９、１９〜１６０、１８８〜３６７および６０７〜７１７からなる群より選択されるアミノ酸配列を含む請求項５に記載の材料。
【請求項７】
図１Ｂ（配列番号１）に示されるアミノ酸配列の一部が、１〜約１０のアミノ酸残基の付加、欠失または置換によって改変される請求項５に記載の材料。
【請求項８】
前記ポリペプチドが図１Ｂ（配列番号１）に示されるアミノ酸配列の一部のタンデム・リピートを含む請求項５に記載の材料。
【請求項９】
前記ポリペプチドが図３Ｃ（配列番号２）、図４Ｃ（配列番号１１）、図５Ａ（配列番号１２）、および図５Ｂ（配列番号１３）に示されるアミノ酸配列からなる群より選択されるアミノ酸配列を含む請求項８に記載の材料。
【請求項１０】
前記ポリペプチドが、１〜約１０アミノ酸残基の付加、欠失または置換によって改変される、図３Ｃ（配列番号２）、図４Ｃ（配列番号１１）、図５Ａ（配列番号１２）、および図５Ｂ（配列番号１３）に示されるアミノ酸配列からなる群より選択されるアミノ酸配列を含む請求項８に記載の材料。
【請求項１１】
前記ポリペプチドのアミノ酸配列が同じである請求項１に記載の材料。
【請求項１２】
前記架橋ペプチドの前記アミノ酸配列が異なっている請求項１に記載の材料。
【請求項１３】
少なくとも１つの前記ポリペプチドが、レシリンのアミノ酸配列の一部から本質的になるアミノ酸配列を含む請求項１に記載の材料。
【請求項１４】
強化材料をさらに含む請求項１に記載の材料。
【請求項１５】
前記強化材料が、動物材料、合成材料および金属からなる群より選択される請求項１４に記載の材料。
【請求項１６】
非タンパク質の親水性ポリマーをさらに含む請求項１に記載の材料。
【請求項１７】
グリコサミノグリカン部分をさらに含む請求項１に記載の材料。
【請求項１８】
前記グリコサミノグリカン部分が、ヒアルロナン部分を含む請求項１７に記載の材料。
【請求項１９】
前記架橋ポリペプチドおよび前記グリコサミノグリカン部分の混合物を含む請求項１７に記載の材料。
【請求項２０】
前記架橋されたポリペプチドが前記グリコサミノグリカン部分に共有結合されている請求項１７に記載の材料。
【請求項２１】
前記材料が固体である請求項１に記載の材料。
【請求項２２】
前記材料が、パッド、シートおよび靱帯様の構造からなる群より選択される形態である請求項１に記載の材料。
【請求項２３】
前記材料が液体である請求項１に記載の材料。
【請求項２４】
前記材料が、注射に適した薬学的に受容可能な担体をさらに含む、溶液または懸濁液中に存在する請求項１に記載の材料。
【請求項２５】
複数の架橋ポリペプチドを含む合成ポリペプチド材料を関節中または関節近位の部位へ挿入する工程を含む関節の再構成、修復またはクッションのための方法であって、
（Ａ）各々のポリペプチドが少なくとも３つの連続的βシート／βターン構造と架橋に関与する少なくとも１つの架橋アミノ酸残基とを含み、
前記架橋する残基が、βシート／βターン構造とは区別され、
（Ｂ）各々のポリペプチドが１５０〜５００アミノ酸長である
方法。
【発明の詳細な説明】
【技術分野】
【０００１】
本発明は、例えば、関節の再構成、修復およびクッションの用途において有用な合成ペプチド材料、ならびに関連の方法に関する。ある実施形態では、この材料は、ヒトのエラスチンまたは他の線維性タンパク質を模した、自己アライメントおよび自己アセンブリ性のポリペプチドを含む。
【背景技術】
【０００２】
関節表面の間のクッション性の喪失は、いくつかの重大な整形外科的問題の背景である。関節炎状態の結果としての股関節、肩関節、膝関節、および指関節などの関節の接触面に対する損傷はまた、衰弱性の疾患を生じ、これは、合成材料での関節置換の形態という外科的介入を必要とする場合がある。関節表面の間のクッション性の喪失はまた、関節を安定させる靱帯などの組織に対する損傷の結果である場合もあり、これが関節表面の不均衡を生じ、かつ異常な摩耗を生じる。このような不均衡は伝統的に、関節を安定にして、かつ正常な関節の嵌まり合いを再確立するために外科的介入を必要とする場合がある。椎間板組織の変性は、慢性の、消耗性の背痛、脊椎の石灰化および硬直化、ならびに重大な神経学的結果を、ヒトだけでなく、家畜、特にイヌにも生じる。外科的な代替法としては、椎間板を置き換えるための人工補綴物が挙げられ、そのいくつかは金属／ゴムの人工椎間板または合成のヒドロゲルから構成される。例えば、米国特許第５，８７９，３９６号、同第７，０６０，１００号、および同第５，８７９，３９６号を参照のこと。
【０００３】
天然の構造タンパク質であるエラスチンは、非生物学的補綴物をコーティングするための可溶型において、および生物学に由来する補綴物を作製するための固体型において、血管補綴物などの補綴物における潜在的な使用がかなり注目されている。エラスチンは、そのおかげで補綴物における使用に適切であり、かつ細胞浸潤において生体適合性を有し、血栓形成性でない表面になるという構造的な特性を有する。これは、耐久性で、極めて安定であり、かつ高度に不溶性の細胞外基質タンパク質であって、伸展性および弾性収縮力という特性を組織（これは、大血管、弾性靱帯、肺実質および皮膚を含むことが見出されている）に付与する。
【０００４】
大動脈はエラスチンのよい供給源である。なぜならヒトの動脈は、量的に利用不能であって、動物の動脈がエラスチンの主な供給源であったからである。しかし動脈のエラスチンは極めて不溶性の基質であり、従って、可溶性のエラスチン由来の材料は、不溶性のタンパク質を酸またはアルカリで処理することによって作製され、これによって、αエラスチンおよびκエラスチンなどの加水分解産物が生じる。これらは、混合された大きさのペプチドという比較的明確でない混合物である。従って、大量の天然のエラスチンの供給源は容易に利用できない。
【０００５】
生体適合性の物質を開発する企図では、可溶性の動物エラスチン材料を用いて、通常は、化学的な架橋剤での固定によって、非生物学的な補綴材料をコーティングしている。例えば、米国特許第４，９６０，４２３号（Ｓｍｉｔｈ）は、動物のエラスチン由来の水溶性ペプチドでコーティングされた合成血管補綴物に関する。
【０００６】
米国特許第５，４１６，０７４号（Ｒａｂａｕｄ）は、エラスチンまたは可溶化エラスチンペプチドおよび別の結合組織タンパク質、例えば、フィブリンを含んでいる組成物に関する。この可溶化エラスチンペプチドは１０，０００より大きい分子量を有する。
【０００７】
米国特許第４，４７４，８５１号（Ｕｒｒｙ）は、人工コア線維（例えば、Ｄａｃｒｏｎ）および繰り返しのテトラペプチド単位またはペンタペプチド単位を含むポリペプチドを含んでいるエラストマー複合材料に関する。この単位は、トロポエラスチン分子中に繰り返して観察される単位、Ｖａｌ−Ｐｒｏ−Ｇｌｙ−Ｖａｌ−Ｇｌｙ（ＶＰＧＶＧ；配列番号６）およびＶａｌ−Ｐｒｏ−Ｇｌｙ−Ｇｌｙ（ＶＰＧＧ；配列番号７）から誘導される。このポリペプチドは一連のβターンを含んで、βコイル構造を有すると提唱されている。このポリペプチドは複合材料に対してゴム状の弾性を付与するが、構造的強度または構造的完全性をほとんど有さない。この人工コア線維によって、これら後者の特性がこの複合材料にもたらされる。
【０００８】
米国特許第４，９７９，９５９号（Ｇｕｉｒｅ）は、固体生物材料に生体適合性物質をコーティングすること、および光化学反応で生体適合性剤をこの表面へ化学的に結合させることにより、固体生物材料の生体適合性を改良する方法に関する。
【０００９】
またエラスチンベースの材料を用いて、プロテーゼを製造可能な固体材料が作られている。この材料としては、ゲル様材料を作製するためにコラーゲン、フィブリン、フィブロネクチンおよびラミニンなどの他のタンパク質とともに凝集させた可溶性の動物エラスチン、ならびにヒトエラスチンの短い疎水性配列（例えば、ＰＧＶＧＶＡ；配列番号５）から誘導された重合物質が挙げられる。いくつかの場合においては、この合成ペプチドはまた、リジン残基を含む短いアラニンリッチの配列も含み、これによりエラスチン様ペプチド同士の架橋またはコラーゲンなどの他のタンパク質への架橋が可能となる。エラスチンとコラーゲンは双方ともリジンから誘導された架橋を含む。例えば、米国特許５，２２３，４２０号（Ｒａｂａｕｄ）は、エラスチンと少なくとも１種の他のタンパク質、例えば、フィブリンを含む付加化合物を含んでいるエラスチンベースの生成物に関する。
【００１０】
米国特許第４，５８９，８８２号（Ｕｒｒｙ）は、テトラペプチドおよびペンタペプチドの繰り返し単位のエラストマー成分、ならびにアミノ酸残基を含み得る架橋成分を含んでいる人工エラストマーコポリマーに関する。この繰り返し単位はエラスチンに由来する。米国特許第４，１３２，７４６号（Ｕｒｒｙ）は、合成された不溶性の架橋ポリペンタペプチドに関する。このペンタペプチドは、トロポエラスチン中に存在するＶＰＧＶＧ（配列番号６）ペプチドである。このペプチドから誘導される他の物質については、米国特許第４，５００，７００号、同第４，８７０，０５５号、および同第５，２５０，５１６号（全てＵｒｒｙ）も参照のこと。これらの特許に記載されているポリペプチドは、一連のβターンを含んで、かつβコイル構造を有すると提唱されている。
【００１１】
動物の動脈はまた、血管置換に用い得るチューブ状の形態でエラスチンとコラーゲンのマトリックスをかなり残して、外側の物質が取り除かれている。例えば、米国特許第４，７７６，８５３号（Ｋｌｅｍｅｎｔ）は、適当なドナー組織から移植可能な生物材料を調製するためのプロセスに関する。
【００１２】
米国特許第５，９６９，１０６号、同第６，４８９，４４６号および同第６，７６５，０８６号は、補綴物（血管補綴物を含む）を含む、および化粧品における、種々の用途での使用のための、エラスチン、および他の天然に存在する線維性タンパク質を模したポリペプチドを記載している。
【００１３】
伸展性、弾力性および圧縮性という特性を示しながら、免疫原性でなくかつ血栓形成性でない、関節の再構成、修復およびクッションに適切である合成ポリペプチド材料が依然として必要とされている。
【発明の概要】
【００１４】
一実施形態によれば、架橋されたポリペプチドを含む、関節の再構成、修復および／またはクッションのための合成ポリペプチド材料が提供され、ここで（Ａ）各々のポリペプチドは、架橋に関与する少なくとも３つの連続的βシート／βターン構造および少なくとも１つの架橋性アミノ酸残基を含み、この架橋性残基が、βシート／βターン構造とは異なり、かつ（Ｂ）各々のポリペプチドは１５０〜５００アミノ酸長であり、かつこの材料は関節中へ、または関節近位の部位への挿入に適した固体または液体である。特定の態様では、βシート構造の各々は３〜約７アミノ酸残基を含んでもよい。いくつかの実施形態では、架橋されたポリペプチドのアミノ酸配列は、同じであり、一方、他の実施形態では、架橋されたポリペプチドのアミノ酸配列は異なる。
【００１５】
ある実施形態では、この材料はさらに、強化材料、例えば、動物材料、合成材料または金属を含む。他の実施形態では、この材料はさらに、非タンパク質の親水性ポリマーを含む。
【００１６】
いくつかの実施形態では、この材料はさらに、グリコサミノグリカン部分、例えば、ヒアルロナン部分を含む。ある実施形態では、この材料は、架橋されたポリペプチドおよびグリコサミノグリカン部分の混合物を含む。他の実施形態では、この架橋されたポリペプチドは、グリコサミノグリカン部分に共有結合されている。
【００１７】
ある実施形態では、この材料は、固体であり、パッド、シートおよび靱帯様の構造の形態であってもよい。他の実施形態では、この材料は、液体、例えば、注射に適切な薬学的に受容可能な担体をさらに含む、溶液または懸濁液である。
【００１８】
別の実施形態によれば、関節の再構成、修復またはクッションのための方法が提供され、この方法は、関節中へ、または関節近位の部位へ、架橋ポリペプチドを含む合成ポリペプチド材料を挿入する工程を包含し、ここで（Ａ）各々のポリペプチドが架橋に関与する少なくとも３つの連続的βシート／βターン構造および少なくとも１つの架橋性アミノ酸残基を含み、この架橋性残基が、βシート／βターン構造とは異なり、かつ（Ｂ）各々のポリペプチドが１５０〜５００アミノ酸長である。
【図面の簡単な説明】
【００１９】
【図１Ａ】ヒトエラスチンのドメイン構造を示す。
【図１Ｂ】シグナルペプチドなしのヒトエラスチン（配列番号１）のアミノ酸配列を示す。下線のアミノ酸残基は、ＭＦＵ−１と名付けられたポリペプチドを含む。
【図１Ｃ】ＭＦＵ−１中で発現されたエキソンに相当する疎水性および架橋のドメインの略図表示である。
【図１Ｄ】βシート／βターン構造を有するペプチドの概略図である。
【図２】ＭＦＵ−１のコアセルベーション（自己凝集）を示す。
【図３】図３Ａは、ポリペプチドＭＦＵ−２を発現可能なＧＳＴ融合構築物を示す。図３Ｂは、ＭＦＵ−２の疎水性ドメインおよび架橋性ドメインの略図表示である。図３Ｃは、ＭＦＵ−２のアミノ酸配列（配列番号２）を示す。
【図４】図４Ａは、ＭＦＵ−３のアミノ酸配列（配列番号９）を示す。図４Ｂは、ＭＦＵ−４のアミノ酸配列（配列番号１０）を示す。図４Ｃは、ＭＦＵ−５のアミノ酸配列（配列番号１１）を示す。
【図５】図５Ａは、ＭＦＵ−６のアミノ酸配列（配列番号１２）を示す。７折り畳みＰＧＶＧＶＡ（配列番号５）の繰り返しは強調している。架橋性ドメインＫＡＡＫ（配列番号３）およびＫＡＡＡＫ（配列番号４）には下線を付している。図５Ｂは、ＭＦＵ−７のアミノ酸配列（配列番号１３）を示す。７折り畳みＰＧＶＧＶＡ（配列番号５）の繰り返しは強調している。架橋性ドメインＫＡＡＫ（配列番号３）およびＫＡＡＡＫ（配列番号４）には下線を付している。
【図６】図６Ａは、エラスチン様材料の典型的なパッドを示す。図６Ａは、実施例１で概説した遠心分離方法によって調製した、ほぼ３ｍｍの直径および３ｍｍの厚みのパッドの上面図を示す。図６Ｂは、エラスチン様材料の典型的なパッドを示す。図６Ｂは、実施例１で概説した遠心分離方法によって調製した、ほぼ３ｍｍの直径および３ｍｍの厚みのパッドの側面図を示す。
【図７】図６に示されるパッドの圧縮試験の結果を示し、その物質の圧縮に対する抵抗および弾性および圧縮率を示している。
【図８】図６の材料の典型的な弾性係数および弾力（エネルギー損失）および圧縮率特徴を種々の程度の圧縮で示す。
【図９】実施例２に概説される発泡技術によって調製したエラスチン様材料のパッドの圧縮試験および弾性および圧縮率の結果を示す。
【図１０】実施例２で調製される物質の典型的な弾性率および弾力（エネルギー損失）および圧縮率の特徴を種々の程度の圧縮で示す。
【発明を実施するための形態】
【００２０】
本明細書に記載されるのは、例えば、関節の再構成、修復およびクッションの用途で有用である合成ポリペプチド材料である。
【００２１】
本明細書において用いる場合、「合成の」ポリペプチド材料という用語は、その物質が天然には存在しない材料であることを特定する。本明細書に記載される合成ポリペプチド材料中に含まれるポリペプチドは典型的には、組み換え方法によって得られるが、化学合成またはそれより大きいポリペプチドもしくはタンパク質の切断を含む他の手段によって得てもよい。
【００２２】
本明細書において用いる場合、「関節」という用語は、ヒトまたは他の動物の任意の関節を指し、これには股関節、膝関節、肘関節、肩関節、指関節および他の連結する関節、ならびに椎間板および他の同様の部位が挙げられる。
【００２３】
本明細書において用いる場合、「関節の再構成または修復」という用語は、正常に関節構造の内側を覆うかまたは安定化させる、靱帯または軟骨の構造の置換または修復（例えば、強化）のために用いられる任意の過程を包含する。
【００２４】
本明細書において用いる場合、「関節クッション」という用語は、関節でクッション性をもたらすために身体中に移植または注入される任意の材料を包含する。例えば、関節クッションは、骨の末端を覆って、関節が容易に動くことを可能にし得る。ある状況では、関節クッションは軟骨と同様に、弾性、線維性、高密度、結合性の材料として機能する。当業者に理解されるとおり、軟骨は通常、骨の間に見出され、関節の円滑な動きを可能にする。「関節クッション」という用語はまた、関節腔、例えば、椎間板の領域などに注入されるとき、骨ばった表面を隔てるための弾性材料を提供する材料を包含する。
【００２５】
天然のエラスチンは、それが見出される組織に対して伸展特性を付与することが理解されているが、本発明は、エラスチンまたは他の線維性タンパク質を模したポリペプチドが、圧縮力（例えば、圧縮率）に対する抵抗において弾力性に関して有利な特性を示すという発見に一部は関する。エラスチンは椎間板組織の主な成分であって、脊椎の間のショック・アブソーバーとして機能し、脊柱の柔軟性をもたらし、エラスチン様材料の大型のパッドは、ゾウなどの重量のある動物の脚にクッションをもたらすことが公知である。さらに、エラスチンは、耳介軟骨、気管支軟骨および喉頭軟骨を含むいくつかの軟骨組織の主な成分である。エラスチンの圧縮率によって、これらの天然の用途に特に適することになる場合がある。本明細書に記載されるのは、関節の再構成、関節の修復および関節のクッションの用途を含む用途のために特に有利である、圧縮率特性を示すエラスチンまたは他の線維性タンパク質を模したポリペプチドである。
【００２６】
ある実施形態では、この合成ポリペプチド材料は、ヒトエラスチンを含むエラスチンを模しているポリペプチドを含む。他の実施形態では、この材料は、他の線維性タンパク質を模しているか、またはエラスチンおよび／または他の線維性タンパク質のうちの１つまたは複数の組み合わせを模しているポリペプチドを含む。さらに他の実施形態では、この材料は、他の非タンパク質性の材料、例えば、親水性ポリマーまたはグリコサミノグリカン部分、例えば、ヒアルロナン部分と組み合わせてポリペプチドを含む場合がある。このような組み合わせとしては、成分の単純な混合物、ならびに成分の間の共有結合を含む材料、例えば、ポリペプチド上の官能基（この官能基は、ポリペプチド上に正常に存在するか、または当分野で公知の方法によってポリペプチドに導入される）を通じてポリペプチドに共有結合されたグリコサミノグリカン部分を含む材料が挙げられる。
【００２７】
ある実施形態では、合成ポリペプチド材料は、架橋ポリペプチドを含み、関節の再構成、修復またはクッションの用途に適切なクッションまたは他の構造（例えば、シートまたはパッド）として提供される。他の実施形態では、合成ポリペプチド材料の液体の可溶型または懸濁型が提供され、注射、例えば、椎間板腔などの組織腔への注射に適切であり、ここで骨ばった表面の間のクッションが提供される。他の実施形態では、この合成ポリペプチド材料は、例えば、関節を安定化するための外科的移植のために適切な靱帯様構造として提供される。
【００２８】
ある実施形態では、この合成ポリペプチド材料は、弾性の反跳、圧縮に対する抵抗性（例えば、反復性の圧縮力に対する抵抗性を含めた、圧縮率）、弾力、ならびに関節の再構成、修復またはクッションの用途、例えば、関節の摩耗および疼痛を軽減するためのクッションとして、または関節表面に対する局所損傷の外科的修復のためのプラグ材料としての使用に特に適切な材料を作製する耐久性、などの特性を示す。例えば、いくつかの実施形態によれば、この合成ポリペプチド材料は、関節表面のクッションになるか、関節の動きを改善するか、および／または関節の連関する表面に対するさらなる損傷に対して保護するグラフト材料として有用である。このような用途における本明細書に記載される合成ポリペプチド材料の使用によって、大量販売の関節置換のための要件が遅らせられるか、または妨げられ得る。
【００２９】
下に例示されるとおり、合成ポリペプチド材料は、ポリペプチド（単数または複数）の性質および材料の所望の特性に適切なポリペプチド濃度、溶液温度およびイオン溶液強度で、溶液からポリペプチドを（例えば、濃度または温度を介して）重合することによって作製され得る。
【００３０】
ある実施形態では、この合成ポリペプチド材料は、シートまたはパッドに加工される。これらのシートまたはパッドは典型的には、意図される用途次第で、約１〜約５ｍｍの厚みを有するが、他の厚み、例えば、約０．１〜約１．０ｍｍ、約１〜約２ｍｍ、約２〜約５ｍｍ、約１〜約１０ｍｍ、または約５〜約１０ｍｍであってもよい。従って、本発明は、１〜５ｍｍ、０．１〜１．０ｍｍ、１〜２ｍｍ、２〜５ｍｍ、１〜１０ｍｍ、または５〜１０ｍｍを含む厚み、または意図される用途に適切な任意の他の厚みを有するシートまたはパッドに加工された合成ポリペプチド材料を包含する。
【００３１】
コアセルベートポリペプチドからシートまたはパッドを製造するために、このコアセルベートを、例えば、遠心分離または濾過技術によって濃縮してもよいし（実施例１）、または発泡技術を用いてもよい（実施例２）。当業者は、本明細書に記載される合成ポリペプチド材料を得るための他の適切な方法を認識する。
【００３２】
ある実施形態では、この合成ポリペプチド材料は、注射用の薬学的に受容可能な担体に溶解または懸濁されるなどの、液体の可溶型または懸濁型で提供される。例えば、ポリペプチドは、リン酸緩衝化生理食塩水中に、または他の生理学的に適切な溶液中に、それらが正常なインビボの温度未満の温度（例えば、体温未満、例えば、室温または約３７℃）で溶解したままであるような濃度で溶解されてもよい。ある実施形態では、このポリペプチドは、より高温にさらされた際、例えば、インビボ注射および正常なインビボ温度（例えば、体温）への曝露の際、コアセルベーション（例えば、自己アセンブリおよび固体ポリマーマトリックスへの沈殿）を受ける。この実施形態によれば、合成ポリペプチド材料の固体マトリックスは、インサイチュで、注射部位の近傍で形成される。本実施形態に関連するのは、修復、再構成および／またはクッションの必要な関節部位への合成ポリペプチド材料の可溶型または懸濁型の注射を包含する、関節の修復、再構成、および／またはクッションを果たす方法である。有利には、本実施形態によって、関節置換材料を外科的に挿入する必要なく、修復、再構成および／またはクッションが可能になる。
【００３３】
いくつかの実施形態によれば、この合成ポリペプチド材料は架橋される。架橋は例えば、材料を安定化し得、および／または圧縮率を含む、材料に対する所望の特性を付与し得る。例示的な架橋剤としては、（限定はしないが）、グルタルアルデヒド、ゲニピン、ビス［スルホスクシンイミジル］スベリン酸塩、メチルグリオキシル、グリオキシル、ピロロキノリンキノンおよびリジン−ジイソシアネートが挙げられる。当業者は、他の架橋剤が用いられてもよいことを認識する。架橋は、当分野で公知の任意の手段によって達成され得る。例示的な架橋方法は、本実施例に示される。
【００３４】
ある実施形態では、特定の架橋剤の使用は、合成ポリペプチド材料の物理的特性に影響する。架橋因子は一般に、以下の特徴に基づいて選択される。化学的特性、スペーサーアーム長、水溶性、同種官能性または異種官能性の反応基、熱反応性または光反応性基、架橋因子の開裂性、および架橋因子をタグ付けする能力。架橋因子の選択は、材料の特徴に影響し得る。例えば、複数の反応部位を有するか、または有効なスペーサーアーム長を延長するように自己重合化し得る架橋剤は一般には、より限られたスペーサーアーム長を有する短い架橋剤よりも強固な材料をもたらす。種々のスペーサーアーム長を有する架橋剤は、例えば、ポリペプチドの立体特性が潜在的な架橋部位の間の距離に影響する場合、種々の物質に適切であり得る。架橋剤はまた、実施例中に例示されるような、得られた材料の圧縮率に対するそれらの影響について選択され得る。
【００３５】
ある実施形態では、架橋は、コアセルベーションの間に材料に対して架橋剤を添加することなどによって、コアセルベーションと同時に達成される。他の実施形態では、架橋は、コアセルベーション後に材料に対して架橋剤を添加することなどによって、コアセルベーションに続いて達成される。いったん架橋因子が添加されれば、架橋は一般には、一定期間にわたって、例えば、数時間、例えば、１〜５時間にわたって形成および成熟する。他の実施形態では、架橋は、その物質が形成されたのち、例えば、架橋剤としてグルタルアルデヒド蒸気を用いて、コアセルベーションおよび濃縮の後にその材料に架橋剤を添加することなどによって達成される。
【００３６】
ある実施形態では、ポリペプチド（単数または複数）の同一性は、合成ポリペプチド材料の物理的特性に影響する。例えば、エラスチンを模したポリペプチドから製造された材料は、関節の再構成、修復およびクッションの用途に特に適している有用な圧縮の物理的特性（例えば、圧縮率）を有する。別の実施形態では、エラスチンを模したポリペプチドおよび親水性ポリマー、例えば、ヒアルロン酸および他のグリコサミノグリカンから製造された複合材料は、関節の再構成、修復およびクッションの用途に有用な有利な膨潤および機械的特性を示す。さらなる実施形態では、種々の張力の物理的特性（例えば、弾性係数／圧縮率、伸展性、破壊荷重および粘弾性）を有する材料は、下の実施例に例示されるように、改変されたアミノ酸配列、ならびに／または疎水性および／もしくは架橋性ドメインの改変された配置を有するポリペプチドを用いることによって、そして／あるいは種々の架橋方法を用いることによって、得ることができる。
【００３７】
本明細書において示される説明によれば、当業者は、種々の部位で再構成、修復またはクッション材料として能力を最適化する物理的特性を示している合成ポリペプチド材料を得るための、適切なポリペプチドのデザイン、加工技術および架橋方法を選択できる。
【００３８】
ある実施形態では、合成ポリペプチド材料は、エラスチンから作製された比較する材料に比較して圧縮率が増大している。例えば、合成ポリペプチド材料は、弾性係数を決定するための実施例で例示される方法などの比較可能な方法によって決定した場合、エラスチンから作製された比較する材料よりも少なくとも約１０％大きい、少なくとも約２０％大きい、少なくとも約２５％大きい、少なくとも約３０％大きい、少なくとも約４０％大きい、少なくとも約５０％大きい（例えば、１．５倍の圧縮率）、少なくとも約６０％大きい、少なくとも約７０％大きい、少なくとも約７５％大きい、少なくとも約８０％大きい、少なくとも約９０％大きい、少なくとも約９５％大きい、または少なくとも約１００％大きい圧縮率（例えば、２倍の圧縮率）を有する場合がある。ある実施形態では、この合成ポリペプチド材料は、比較可能な方法によって決定したとき、エラスチンから作製された匹敵する材料よりも約２倍、約３倍、約４倍、約５倍、約１０倍、またはそれ以上の圧縮率を有する。
【００３９】
（ポリペプチド）
上記で注記されるとおり、本明細書において記載される合成ポリペプチド材料は、ヒトのエラスチンおよび／または他の天然に存在する線維性タンパク質を模したポリペプチドを含む。下の考察では多くの場合、ヒトのエラスチンを例示的な親タンパク質と述べているが、他の天然に存在する線維性タンパク質を模したポリペプチドが本発明によって考慮され、ヒトエラスチンを模したポリペプチドについて記載されたのと同様の方式で作製および用いられ得る。他のこのような親タンパク質の例としては、ランプリン、クモ糸タンパク質（ｓｐｉｄｅｒ  ｓｉｌｋ  ｐｒｏｔｅｉｎ）、およびレシリンが挙げられる。
【００４０】
「親タンパク質」という句はここでは、本発明のポリペプチドが模しているタンパク質を意味する。本明細書において用いる場合、「親のタンパク質Ｘを模したポリペプチド」という句は、親のタンパク質Ｘのアミノ酸配列の一部を含むが、親タンパク質の全長配列は含まないポリペプチドを意味する。例えば、ヒトエラスチンを模したポリペプチドは、ヒトのトロポエラスチンアミノ酸配列の一部を含むが、ヒトのトロポエラスチンのアミノ酸配列全体は含まない。「天然に存在する線維性タンパク質」とは、天然に見出される任意の線維性タンパク質であって、「線維性タンパク質」という句は、当分野の従来の意味を有する。従って、線維性タンパク質とは、長い線維またはシートを形成するように基質中に配列されたポリペプチド鎖からなるタンパク質である。Ｌｅｈｎｉｎｇｅｒ，ＢＩＯＣＨＥＭＩＳＴＲＹ  ６０（１９７５）を参照のこと。線維性タンパク質の例としては限定はしないが、エラスチン、ランプリン、レシリン、およびクモ糸タンパク質が挙げられる。本明細書にその全体が参照によって組み込まれるＲｏｂｓｅｎ  ｅｔ  ａｌ．，Ｊ．Ｂｉｏｌ．Ｃｈｅｍ．２６８：１４４０〜４７（１９９３）は、本発明のポリペプチドが模している場合がある、さらなるタンパク質を開示している。
【００４１】
アミノ酸配列情報は、エラスチン（ヒト、マウス、ラット、ニワトリ、ウシおよびブタのエラスチンを含む）および他の線維性の細胞外基質タンパク質、例えば、クモ糸、ランプリンおよびレシリンについては入手可能である。二次構造および三次構造の分析と一緒にすれば、この情報によって、その機械的特性、および詳細には不溶性の線維へそれらをアセンブリするための機構に関する一般的な理論がもたらされる。例えば、ランプリンのアミノ酸配列は公知であって、このタンパク質の二次構造は、多数のβシート／βターン構造を含むと考えられている。Ｒｏｂｓｏｎ  ｅｔ  ａｌ．（上掲）。
【００４２】
エラスチンは、細胞からの分泌の際、デスモシンと呼ばれる共有的な架橋の形成を通じて分枝したポリマー網目状構造にアセンブルする、トロポエラスチンと呼ばれるモノマーとしてインビボで合成される。Ｍｅｃｈａｍ  ｅｔ  ａｌ．，ＣＥＬＬ  ＢＩＯＬＯＧＹ  ＯＦ  ＥＸＴＲＡＣＥＬＬＵＬＡＲ  ＭＡＴＲＩＸ、第２版（Ｎｅｗ  Ｙｏｒｋ，１９９１）。デスモシン架橋は、リシルオキシダーゼの作用を通じて酵素的に生成される。各々のデスモシンは、４つのリジン残基の側鎖を組み込み、２つは関与するポリペプチド鎖の各々由来である。エラスチンの弾性の特性の背景にある原理は、依然として議論の対象であるが、この特異な特質は、このタンパク質が強力に疎水性の性質であることに依存することが同意される。
【００４３】
トロポエラスチンは主に、交互する疎水性ドメインおよび架橋性ドメインから構成される。Ｉｎｄｉｋ  ｅｔ  ａｌ．，Ｐｒｏｃ．Ｎａｔ’ｌ  Ａｃａｄ．Ｓｃｉ．ＵＳＡ  ８４：５６８０〜８４（１９８６）。架橋性ドメインは通常アラニン（Ａ）リッチであって、ＫＡＡＫ（配列番号３）およびＫＡＡＡＫ（配列番号４）スペーシングに存在する架橋形成に関与することになるリジン（Ｋ）を伴う。これらの架橋領域を分けているドメインは特徴が強力に疎水性であって、多くの直列に反復される三−、四−、五−、および六−ペプチド配列を含む。ヒトのエラスチンではこれらのうち最も目立つのは、エキソン２４で７回繰り返される、配列ＰＧＶＧＶＡ（配列番号６）である。Ｉｎｄｉｋ  ｅｔ  ａｌ．（上掲）。
【００４４】
反復疎水性配列（例えば、疎水性ドメイン）に対する構造的研究によって、排他的にβシート／βターン構造が示される。すなわち、それらはβターンが介在しているβシートを含む。類似のβシート／βターン構造はまた、その全てが高い引張強度を有する安定な線維またはマトリックスを形成する、他の自己凝集するポリマーマトリックスタンパク質、例えば、クモ糸、ランプリン、およびカイコガ・コリオン（ｓｉｌｋ  ｍｏｔｈ  ｃｈｏｒｉｏｎ）の構造に寄与する。これらの構造は、これらのタンパク質が自己アセンブルする能力に重要であると提唱されている。Ｒｏｂｓｏｎ  ｅｔ  ａｌ．（上掲）。
【００４５】
一定間隔の疎水性ドメインは、トロポエラスチンを高次構造にアセンブルするように指向するという兆候がある。トロポエラスチン、ならびにエラスチンの可溶化フラグメント（すなわち、κエラスチンおよびαエラスチン）、および疎水性反復配列に対応する合成ペプチドは全て、ポリペプチド鎖の間の疎水性相互作用がオリゴマーのフィブリル構造の形成を生じる過程である、コアセルベーションを受けることができる。この自己凝集は、ランダムではない。疎水性ドメインは、線維状弾性マトリックスへの架橋のためのトロポエラスチンモノマーの配列を促進する。Ｒｏｂｓｏｎ  ｅｔ  ａｌ．，上掲、Ｂｒｅｓｓａｎ  ｅｔ  ａｌ．，Ｊ．Ｕｌｔｒａｓｔｒ．＆Ｍｏｌ．Ｓｔｒｕｃｔ．Ｒｅｓ．９４：２０９〜１６（１９８６）、Ｂｅｌｌｉｎｇｈａｍ  ｅｔ  ａｌ．，Ｂｉｏｐｏｌｙｍｅｒｓ  ７０：４４５〜５５（２００３）。
【００４６】
ヒトエラスチンは、その長さのほとんどにおいて交互の架橋ドメインおよび疎水性ドメインからなる。この架橋ドメインは主に、ＫＡＡＫ（配列番号３）およびＫＡＡＡＫ（配列番号４）の配列中のリジン（Ｋ）残基およびアラニン（Ａ）残基からなり、このリジン残基は、リシルオキシダーゼによる酸化的脱アミノ化および共有結合的なデスモシン架橋の引き続く形成に適切な立体構造である。Ｉｎｄｉｋ  ｅｔ  ａｌ．（上掲）。疎水性ドメインは、疎水性のペンタペプチド、ヘキサペプチドおよびβシート／βターン構造にあると考えられる他の反復配列がリッチである。Ｔａｍｂｕｒｒｏ  ｅｔ  ａｌ．，ＡＤＶＡＮＣＥＳ  ＩＮ  ＬＩＦＥ  ＳＣＩＥＮＣＥＳ  １１５〜２７（１９９０）。これらの疎水性領域は、伸展性および弾性収縮力というエラスチンの物理的特性に、ならびにトロポエラスチン（エラスチンの単量体の前駆体）がフィブリル構造へ自己凝集する能力に重要であると考えられる。Ｒｏｂｓｏｎ  ｅｔ  ａｌ．（上掲）、Ｔａｍｂｕｒｒｏ  ｅｔ  ａｌ．，（上掲）。安定な線維状マトリックスに自己凝集および自己アライメントし得る他のタンパク質、例えば、昆虫の卵殻コリオン（ｃｈｏｒｉｏｎ）タンパク質、クモの引き糸（ｄｒａｇｌｉｎｅ  ｓｉｌｋ）、およびヤツメウナギ軟骨由来のランプリンは全てが、βシート／βターン構造を有する疎水性リピートペプチドの類似の領域を保有する。Ｈａｍｏｄｒａｋａｓ  ｅｔ  ａｌ．，Ｉｎｔ．Ｊ．Ｂｉｏｌ．Ｍａｃｒｏｍｏｌ．１１：３０７〜１３（１９８９）、Ｓｉｍｍｏｎｓ  ｅｔ  ａｌ．，Ｓｃｉｅｎｃｅ  ２７１：８４〜８７（１９９６）、Ｒｏｂｓｏｎ  ｅｔ  ａｌ．（上掲）。
【００４７】
本発明によって有用なポリペプチドは、エラスチンおよび他の線維状タンパク質、例えば、クモ糸、ランプリン、およびレシリンを模して、自己アライメントに必須の多種多様なアミノ酸残基を含んで、これが線維形成の第一の工程である。簡便のために、各々のこのようなポリペプチドは、最小機能単位（ｍｉｎｉｍａｌ  ｆｕｎｃｔｉｏｎａｌ  ｕｎｉｔ）またはＭＦＵと呼ぶ。本発明によるＭＦＵの二次構造は、少なくとも３つの連続的なβシート／βターン構造を含む。ある実施形態では、この一次構造としては、βシート／βターン構造を形成する残基に加えて、それとは別個に、架橋に関与し得る少なくとも１つのアミノ酸残基を含む。ある実施形態では、ＭＦＵ類としては、米国特許第５，９６９，１０６号、同第６，４８９，４４６号、および同第６，７６５，０８６号（その内容全体が参照によって本明細書に組み込まれる）に記載されるものが挙げられる。
【００４８】
上記で考察されるとおり、βシートおよびβターン構造は、当分野で周知である。本明細書に記載されるポリペプチドのβシート構造は代表的には、いくつかのアミノ酸残基、例えば、３〜約７アミノ酸残基、例えば、約５〜約７アミノ酸残基、例えば、５〜７アミノ酸残基からなる。βシート構造のアミノ酸残基は、疎水性側鎖を有し得る。本発明によるβターン構造は代表的には、２つのアミノ酸残基、しばしば、ＧＧまたはＰＧで開始され、追加のアミノ酸残基を含んでもよい。例えば、本発明によるβターン構造は、約２〜約４アミノ酸残基、例えば、２〜４アミノ酸残基、および詳細には４アミノ酸残基を含んでもよい。
【００４９】
図１Ｄは、連続的なβシート／βターン構造を有するペプチドの模式図である。影付きのリボンはペプチドである。リボンの６つの直線部分は、βシート構造を表し、リボンの５つの曲線部分はβターン構造を表す。白抜き丸は、疎水性側鎖であって、βシートの下に位置し、影付きの丸は疎水性側鎖であって、βシートの上に位置している。これらの疎水性側鎖は、アラニン、バリン、イソロイシン、ロイシン、チロシンおよびフェニルアラニンなどのアミノ酸残基上である。長方形は、βターン構造を安定化する水素結合を示す。Ｒｏｂｓｏｎ  ｅｔ  ａｌ．（上掲）、Ｌｅｈｎｉｎｇｅｒ  ｅｔ  ａｌ．（上掲）、１３３〜３５ページも参照のこと。
【００５０】
本明細書に記載されるＭＦＵ類は、可溶性であって、コアセルベーションの特性を示し、それ自体が親タンパク質と同じ方式でアライメント（整列）する。例えば、ＭＦＵ類の疎水性配列は、親タンパク質の疎水性配列と同じ方式でアライメント（整列）する。ＭＦＵ類の二次構造を考慮すれば、これは、ＭＦＵ類のβシートがお互いとアライメントされることを意味する。このアライメントは、親タンパク質中と同じ方式で生じ、ここではβシートが「レゴ」型モチーフでスタックされている。Ｒｏｂｓｏｎ  ｅｔ  ａｌ．（上掲）を参照のこと。エラスチン由来のＭＦＵ類では（および架橋残基を含む他のＭＦＵ類で）、このアライメントによってまた、ＭＦＵ類の間の架橋を可能にする方式でアライメントしているリジン残基（または他の架橋残基）が生じる。
【００５１】
一実施形態では、合成ポリペプチド材料は、天然に存在する線維性タンパク質（ただし、線維性タンパク質の全長配列は含まない）の一部の一次構造（すなわち、アミノ酸配列）、および少なくとも３つの連続的βシート／βターン構造を含む二次構造を有するポリペプチドを含む。ある実施形態では、β−シート／βターン構造の各々は、３〜約７アミノ酸残基を含む。さらなる実施形態では、このポリペプチドはまた、架橋に関与する少なくとも１つの架橋性のアミノ酸残基を含み、ここでこの架橋性の残基は、βシート／βターン構造とは異なる。
【００５２】
適切なポリペプチドは、種々の重量およびアミノ酸長であってもよい。例えば、ある実施形態では、ポリペプチドの重量は、約１２ｋＤ〜約４５ｋＤ、約２０ｋＤ〜約４０ｋＤ、約２５ｋＤ〜約３５ｋＤ、または約３０ｋＤ〜約３５ｋＤ、例えば、１２ｋＤ〜４５ｋＤ、２０〜４０ｋＤ、２５〜３５ｋＤ、または３０〜３５ｋｄである。ある実施形態では、このポリペプチドは、約１５０〜約５００アミノ酸、約１９０〜約４５０アミノ酸、約２５０〜約４００アミノ酸、または約３２５〜約３７５アミノ酸、例えば、１５０〜５００アミノ酸、１９０〜４５０アミノ酸、２５０〜４００アミノ酸、または３２５〜３７５アミノ酸を含む。
【００５３】
下の説明は、例示的なＭＦＵ類としてエラスチンを模しているＭＦＵ類を用いているが、他のタンパク質を模したポリペプチドが本発明に包含される。例えば、クモの糸、ランプリンおよびレシリンを含めて任意の他の線維形成タンパク質を模したポリペプチドが使用について考慮される。これらのＭＦＵ類は、エラスチンを模したＭＦＵ類について本明細書に記載される通り得ることができる。さらに、２つ以上の異なる親タンパク質由来のＭＦＵ類の混合物（例えば、ランプリン、エラスチンおよびレシリンを模したＭＦＵ類）を一緒に用いて、種々の物質を作製してもよい。
【００５４】
ヒトエラスチンのドメイン構造は、図１Ａに図示する。この図で示されるとおり、多数の交互の架橋ドメインおよび疎水性ドメインがある。疎水性ドメインは各々、多数のβシート／βターン形成配列を含むと考えられる。これらのドメインは、エラスチンの有望なＭＦＵ類である。これらのうち、さらなる実験で用いられるのは、カッコで指定され、ＭＦＵ−１と命名されている。図１Ｂは、ヒトエラスチンのアミノ酸（配列番号１）を示す。下線のアミノ酸残基、残基３７４〜４９９は、ＭＦＵ−１を含む。ヒトエラスチンを模した他のＭＦＵ類としては、それぞれアミノ酸残基１９〜１６０、１８８〜３６７および６０７〜７１７を含むポリペプチドが挙げられる。ＭＦＵ−３のアミノ酸配列（配列番号９；図４Ａ）は、最初の５つのアミノ酸残基なしのＭＦＵ−１の配列に相当する。ＭＦＵ−４のアミノ酸配列（配列番号１０；図４Ｂ）は、最初の４つのアミノ酸残基なしのＭＦＵ−１の配列に相当する。ＭＦＵ−５のアミノ酸配列（配列番号１１；図４Ｃ）は、最初の１つのアミノ酸なしのＭＦＵ−２の配列に相当する。
【００５５】
ヒトエラスチンを模したＭＦＵ類は、トロポエラスチン分子のアミノ酸配列の一部を含み（図１Ｂ；配列番号１）、かつそれらの二次構造中に少なくとも３つの連続的なβシート／βターン構造を有する。それらはまた、リジン残基のような、架橋に関与し得るアミノ酸残基を含み得る。上で注記されるとおり、ある実施形態では、架橋性の残基は、βシート／βターン構造を形成する残基とは別個である。一実施形態では、ＭＦＵはデスモシン型の結合を形成するような方式で架橋に関与し得る２つの連続的アミノ酸残基を含む。例えば、ＭＦＵは、ＫＡＡＫ（配列番号３）またはＫＡＡＡＫ（配列番号４）のアミノ酸配列を含んでもよい。ＭＦＵは、架橋残基（単数または複数）の２つ以上の出現を包含してもよく、その各々がβシート／βターン構造を形成する残基とは別個であり得る。
【００５６】
一実施形態では、ヒトエラスチンを模したポリペプチドは本質的に、図１Ｂ（配列番号１）に示されるアミノ酸配列の一部からなる。本明細書において「Ａは本質的にＢからなる」という句は、ＡがＢを含み、かつ場合によっては、Ａ−Ｂの物質の特徴に物質的に影響しない他の成分を含むことを意味する。例えば、図１Ｂ（配列番号１）に示されるアミノ酸配列の本質的に一部からなるポリペプチドとは、図１Ｂ（配列番号１）に示されるアミノ酸配列の一部を含み、かつまたこのポリペプチドの特徴を物質的に変化させない他のアミノ酸残基も含み得るポリペプチドを意味する。すなわち、このポリペプチドは、少なくとも３つの連続的なβシート／βターン構造を有し、かつ自己アライメントするという特徴を、トロポエラスチンペプチドと同じ方式で維持している。しかし、親タンパク質のアミノ酸配列の一部から本質的になる親タンパク質を模したポリペプチドが親タンパク質の全長アミノ酸配列を含まないということが理解されるべきである。
【００５７】
上記されるとおり、ＭＦＵ類の二次（βシート／βターン）構造は、ＭＦＵ類の自己凝集および自己アライメントをガイドし、その結果ＭＦＵ類は、親タンパク質の凝集物の構造を模倣する方式で、それ自体アライメントすると考えられている。例えば、ＭＦＵ類のβシートがアライメントされ、エラスチンを模したＭＦＵ類（および架橋性残基を含む他のＭＦＵ類）のリジン残基は、酵素的または化学的な架橋のために安定なポリマー構造へ、アライメントされ、これはトロポエラスチンモノマーがエラスチンタンパク質を形成する方式を模倣している。
【００５８】
ＭＦＵは、ペプチドの直接合成または組み換え産生を含む、任意の方法によって得ることができる。例えば、ヒトエラスチンを模したＭＦＵのＤＮＡは、ヒトエラスチンをコードするＤＮＡから、そのＤＮＡの切断および適切なセグメントの選択によって、または種々の周知の方法を介したそのＤＮＡの合成によって、直接得ることができる。
【００５９】
利用可能な技術によって、任意のヒトエラスチンＭＦＵのタンデム・リピートをコードするＤＮＡ配列、またはヒトエラスチンのより大きいドメインを含むＭＦＵ類をコードするＤＮＡ配列（最大でトロポエラスチン分子全体まで）を構築してもよいが、ある実施形態では、このポリペプチドは、エラスチンの全長配列を含まない。これらのより大きいエラスチン配列は、それらのアセンブリの反応速度論、またはそれらの機械的特性に関して利点を提供し得る。例えば、ヒトエラスチンのエキソン２０、２１、２３、２４、２１、２３および２４からなるＭＦＵ−２が発現されて精製されている。このペプチドのアミノ酸配列は、図３Ｃ（配列番号２）に示される。ＭＦＵ−２は、より低いコアセルベーション温度で証明されるとおり、ＭＦＵ−１よりも自然な自己凝集の傾向が大きいことが示されている。ＭＦＵ−５のアミノ酸配列（図４Ｃ；配列番号１１）は、最初のアミノ酸残基なしのＭＦＵ−２のアミノ酸配列に相当する。
【００６０】
さらに、ＭＦＵ−６およびＭＦＵ−７は、分子ＭＦＵ−２およびＭＦＵ−５に相当し、ここでは架橋の２つのさらなるセグメント、および分子のエキソン２４部分がある。図３Ｃ、４Ｃ、５Ａおよび５Ｂを参照のこと。ＭＦＵ−２、ＭＦＵ−５、ＭＦＵ−６およびＭＦＵ−７は、関節クッション用途のための材料中で有用なポリペプチドの例示的な実施形態である。
【００６１】
また、本明細書に記載される合成ポリペプチド材料で有用なのは、天然に存在する線維性タンパク質の一部の一次構造を含む（ただし、線維性タンパク質の全長配列は含まない）ポリペプチドであり、ここではこの一次構造は、１つまたは複数のアミノ酸残基の付加、置換、および／または欠失によって改変される。このポリペプチドは、少なくとも３つの連続的なβシート／βターン構造を含む二次構造を有し、本明細書に記載の自己アライメントの特性を示す。作製され得る改変の数に限界はないが、親タンパク質の対応する配列に対して、１〜約２０、１〜約１０、１〜約５個のアミノ酸残基の付加、置換および／または欠失を含む改変が、ポリペプチドの上記の特性を維持しながら達成され得ると考えられる。従って、親タンパク質の対応する配列に対して１〜２０、１〜１０、または１〜５個のアミノ酸の付加、置換および／または欠失を含むポリペプチドが適切である。
【００６２】
ある実施形態では、保存的アミノ酸改変のみが行われる。例示的なアミノ酸置換としては以下の変化が挙げられる。アラニンからセリンへ、アルギニンからリジンへ、アスパラギンからグルタミンまたはヒスチジンへ、アスパラギン酸からグルタミン酸へ、システインからセリンへ、グルタミンからアスパラギンへ、グルタミン酸からアスパラギン酸へ、グリシンからプロリンへ、ヒスチジンからアスパラギンまたはグルタミンへ、イソロイシンからロイシンまたはバリンへ、ロイシンからバリンまたはイソロイシンへ、リジンからアルギニン、グルタミンまたはグルタミン酸へ、メチオニンからロイシンまたはイソロイシンへ、フェニルアラニンからチロシン、ロイシンまたはメチオニンへ、セリンからトレオニンへ、トレオニンからセリンへ、トリプトファンからチロシンへ、チロシンからトリプトファンまたはフェニルアラニンへ、バリンからイソロイシンまたはロイシンへ。
【００６３】
例えば、ポリペプチドの疎水性領域における改変は、βターンにおける１つまたは複数のアミノ酸残基をβターンを開始する他のアミノ酸で置換することを含み得る。例えば、１つまたは複数のＰ残基もしくはＧ残基をそれぞれＧ残基もしくはＰ残基で置換してもよく、またはセリン残基で置換してもよい。さらに、またはあるいは、１つまたは複数のアミノ酸残基の付加、欠失または置換などの改変は、βシート構造中のアミノ酸残基へ行われ得る。例えば、疎水性の側鎖を有するアミノ酸残基は、疎水性の側鎖を有するか、または類似した性質の側鎖を有する異なるアミノ酸残基で置換されてもよい。例示的な置換としては、アラニン、バリン、イソロイシン、ロイシン、チロシンおよびフェニルアラニンの間での置換が挙げられる。
【００６４】
架橋ドメインを含む（例えば、少なくとも１つの架橋アミノ酸残基を含む）ポリペプチドについては、架橋ドメインのαらせん構造を妨害しない任意の数の付加、置換および欠失（例えば、前述したような付加、欠失、および保存的アミノ酸置換）が行われてもよい。また、リジン残基は架橋に関与し得る任意の他のアミノ酸残基（例えば、チロシンまたは酸性もしくは塩基性残基、例えば、アルギニン、アスパラギン酸およびグルタミン酸）で置換されてもよい。
【００６５】
一実施形態によれば、そのアミノ酸配列が図１Ｂ（配列番号１）に示すアミノ酸配列の一部分（またはフラグメント）の変異体を含むポリペプチドが用いられる。このようなポリペプチドのアミノ酸配列は、図１Ｂ（配列番号１）に示されるアミノ酸配列の一部に相当し、この図に示されるアミノ酸配列は、１〜約１０個のアミノ酸残基、例えば、１〜約５個のアミノ酸残基の付加、欠失、または置換、例えば、１〜１０または１〜５個のアミノ酸の付加、欠失または置換によって改変される。このようなポリペプチドは、少なくとも３個の連続的なβシート／βターン構造を含む二次構造を有し、本明細書中で記載されている自己アライメントの特性を示す。
【００６６】
別の実施形態によれば、ＭＦＵ−２（配列番号２）として公知である、そのアミノ酸配列が図３Ｃに示されるアミノ酸配列の変異体を含むポリペプチドが用いられる。このようなポリペプチドのアミノ酸配列は、図３Ｃ（配列番号２）に示されているアミノ酸配列の一部に相当し、この図に示されるアミノ酸配列は、１〜約１０個のアミノ酸残基、例えば、１〜約５個のアミノ酸残基の付加、欠失、または置換、例えば、１〜１０または１〜５個のアミノ酸の付加、欠失または置換によって改変される。このようなポリペプチドは、少なくとも３個の連続的なβシート／βターン構造を含む二次構造を有し、本明細書中で記載されている自己アライメントの特性を示す。
【００６７】
そのアミノ酸配列が図４Ａ〜４Ｃ（それぞれ、配列番号９〜１１）に示されるアミノ酸配列の変異体を含むポリペプチドも本発明によって包含される。このようなポリペプチドのアミノ酸配列は、図４Ａ、４Ｂまたは４Ｃ（それぞれ、配列番号９、１０または１１）に示されているアミノ酸配列の一部を含み、この図に示されているアミノ酸配列は、１〜約１０個のアミノ酸残基、例えば、１〜約５個のアミノ酸残基の付加、欠失、または置換、例えば、１〜１０または１〜５個のアミノ酸の付加、欠失または置換によって改変されている。このようなポリペプチドは、少なくとも３個の連続的なβシート／βターン構造を含む二次構造を有し、本明細書中で考察されている自己アライメントの特性を示す。
【００６８】
そのアミノ酸配列が図５Ａ〜６Ｂ（それぞれ、配列番号１２〜１３）に示されるアミノ酸配列の変異体を含むポリペプチドも、本発明によって包含される。このようなポリペプチドのアミノ酸配列は、図５Ａ〜５Ｂ（それぞれ、配列番号１２または１３）に示されているアミノ酸配列の一部を含み、この図に示されているアミノ酸配列は、１〜約１０個のアミノ酸残基、例えば、１〜約５個のアミノ酸残基の付加、欠失、または置換、例えば、１〜１０または１〜５個のアミノ酸の付加、欠失または置換によって改変されている。このようなポリペプチドは、少なくとも３個の連続的なβシート／βターン構造を含む二次構造を有し、本明細書中で考察されている自己アライメントの特性を示す。
【００６９】
本発明によるヒトエラスチンを模したＭＦＵは、他のエラスチン調製物を上回る別個の利点をもたらす。例えば、前に用いられたエラスチンの可溶化フラグメントとは対照的に、ＭＦＵは、規定の組成の単一のペプチドである。ＭＦＵは、親タンパク質よりかなり小さく、かつ構造が簡単であり、従って、大量に産生または発現すること、溶液中で取り扱うこと、ならびに実験および実用的な目的で操作することがさらに容易である。他のエラスチン調製物と同様、ＭＦＵは血栓形成性でなく、細胞浸潤しやすい環境をもたらす。さらに、ヒトエラスチン配列の全体を構成し、ＭＦＵは免疫原性ではなく、従って真に生体適合性の材料をもたらす。
【００７０】
（関節の再構成、修復およびクッション）
上記のとおり、本明細書に記載されるポリペプチド（例えば、ＭＦＵ類）は、関節の再構成、修復およびクッションの用途のための材料での使用に適切である。このポリペプチドは、例えば、骨の間または関節において軟骨様の構造をもたらすために、関節クッションとして有用である合成ポリペプチド材料に加工され得る。さらに、またはあるいは、このポリペプチドから加工された材料は、関節表面に対する局所的な損傷を修復するためのプラグ材料として用いられ得る。適切な材料は、下に記載されるような、コアセルベーションおよび架橋を含むプロセスによって、ポリペプチドから得ることができる。さらに、インサイチュで、例えば、この合成ポリペプチドがインビボの条件に曝されたとき、インサイチュでコアセルベーションおよびアセンブリが生じるような条件下で、合成ポリペプチドの溶液または懸濁液を関節部位に注射することによって適切な材料を形成してもよい。
【００７１】
本明細書に記載されるポリペプチドの特徴的な特性は、ヒトエラスチンのトロポエラスチンモノマーと同じ方式で、規則的な方式でそのペプチドが自己アセンブルする能力である。例えば、そのポリペプチドは、そのポリペプチドがエラスチンを模しているか、そうでなければそのポリペプチドが架橋に関与し得るアミノ酸残基を含むとき、そのβシート構造をアライメント（整列）させて、個々のペプチドの間の架橋を可能にする順序で、それ自体アライメント（整列）する。この自己アライメントおよび自己凝集のプロセスは、線維形成の最初の段階と考えられる。次いでこの線維は、天然のエラスチンポリマーのものと同様の化学的特性および構造的特性を有する材料に作製できる。
【００７２】
従って、本明細書に記載されるポリペプチドは、通常溶液中で可溶性であるが、ｐＨ、塩分含量、および温度の単純な操作により、このポリペプチドのコアセルベーションおよび自己アライメントが開始され、エラスチン様線維の凝集物を生じる。このポリペプチドのコアセルベーションおよび自己アライメントを生じさせる厳密な条件は、操作されるこのポリペプチドおよび溶液に左右される。コアセルベーションを生じさせる条件は当業者に周知であり、当業者は下記の慣例的な実験手順に従ってポリペプチドのコアセルベーションおよび自己アライメントを導くことができる。
【００７３】
図２は本明細書に記載されるポリペプチドがコアセルベートする能力を示す。詳細には、図２はヒトエラスチンのＭＦＵ−１のコアセルベーション（自己凝集）を示す。このペプチドをリン酸緩衝生理食塩水（ｐＨ７．４、１．５Ｍ  ＮａＣｌおよび０．３ｍＭ  ＣａＣｌ２を含有）中に０．２５ｍｇ／ｍｌの濃度で溶解し、その溶液の温度を一定の速度で上昇させた。コアセルベーションは５３℃で生じ、溶液の濁度の上昇によって示される。
【００７４】
上記で注記されるとおり、本明細書に記載される合成ポリペプチド材料は、単一のタイプのポリペプチド（例えば、同じアミノ酸配列を有するポリペプチド）から作製されてもよく、または同じもしくは異なる親タンパク質を模した異なるポリペプチドを含んでもよい。例えば、この材料は、ヒトエラスチンを模した任意の単一のポリペプチド（例えば、ＭＦＵ１〜７のいずれか１つ）、ヒトエラスチンを模した２つまたはそれ以上のポリペプチド（例えば、ＭＦＵ１〜７のいずれかのうちの２つ以上）の組み合わせ、または１つまたは複数の異なる親タンパク質を模した１つまたは複数のポリペプチド（例えば、ヒトエラスチンを模した１つまたは複数のポリペプチド、およびフィブリンもしくはレシリンを模した１つまたは複数のポリペプチドを含む）の組み合わせから構成されてもよい。一実施形態では、この材料は、ＭＦＵ−２、ＭＦＵ−５、ＭＦＵ−６およびＭＦＵ−７から選択される１つまたは複数のポリペプチドからなる。
【００７５】
同じまたは異なる親タンパク質を模した異なるポリペプチドの組み合わせからなる材料を選択して、所望の物理的特性を有する材料を形成してもよい。例えば、エラスチンを模したポリペプチド、およびクモ糸タンパク質を模したポリペプチドの組み合わせは、エラスチンの高い伸展性およびクモ糸タンパク質の高い引張強度を有する。ポリペプチドおよびその相対的な量の適切な選択によって、特定の特性を有する材料の産生が可能になる。
【００７６】
組み合わせの材料は、種々の方法によって、例えば、種々のポリペプチドを含む溶液をコアセルベーションすること、２つ以上のポリペプチドのアミノ酸配列を含む融合タンパク質を用いること、または化学的に一緒に連結された２つ以上のポリペプチドを用いることによって得ることができる。例えば、一実施形態では、動物またはヒトのエラスチンのようなエラスチンを模したＭＦＵ、およびランプリンまたはクモ糸タンパク質のような別の線維性タンパク質を模したＭＦＵを含む、ポリペプチドを用いる。このようなポリペプチドは、例えば、融合タンパク質を作製するために用いられる方法によって、当業者に公知の方法によって作製できる。ランプリン由来のタンデム・リピート配列に両側で隣接しているヒトエラスチンのエキソン２１および２２を含むポリペプチドは、融合タンパク質として発現され得る。ランプリン由来のタンデム・リピート配列に隣接しているヒトエラスチンのエキソン２１および２３を含むポリペプチドは、融合タンパク質として発現されている。別の実施形態では、ランプリンまたはクモ糸タンパク質を模したＭＦＵに化学的に結合された動物またはヒトのエラスチンを模したＭＦＵを含む材料が提供される。このような化学的に結合したポリペプチドは、当業者に公知の方法によって作製され得る。同じまたは異なる親タンパク質を模したＭＦＵ類の他の組み合わせも、本明細書に記載の材料で有用である。
【００７７】
一実施形態では、ヒトエラスチンのような（上記のような）線維性タンパク質を模したＭＦＵとともにレシリンの架橋性ドメインを含むポリペプチドが設計される。レシリンは、昆虫の羽根のヒンジに存在するタンパク質ポリマーであって、圧縮エラストマーの機能的特性をもたらす。レシリンのポリマー形態は通常、タンパク質鎖の間のジチロシンおよびトリチロシンの架橋によって架橋される。単量体のレシリンの配列は、公開され、単量体タンパク質は、酸化条件下でインビトロで架橋され、これによって、天然の架橋、ジチロシンおよびトリチロシンの形成が生じる。例えば、Ｅｌｖｉｎ  ｅｔ  ａｌ．，Ｎａｔｕｒｅ  ４３７：９９９〜１００２（２００５）を参照のこと。一旦、アライメントされれば、レシリン架橋ドメインは、例えば、過酸化水素およびペルオキシダーゼを用いてポリマーに架橋されてもよい。これらのレシリンベースの架橋を有するポリペプチドを含む材料は、優れた特性および圧縮弾性および弾力および圧縮率を有し得、これによってその材料は関節クッション用途における使用に特に適切になり、これらの特性は所望される。
【００７８】
ある実施形態では、合成ポリペプチド材料は、ランプリンを模したポリペプチドを含む。このようなポリペプチドは、少なくとも３つの連続的βシート／βターン構造を有するが、全長ランプリンアミノ酸配列は含まない、ランプリンのアミノ酸配列の一部を含む。一実施形態では、「本質的に〜からなる」という句が上記されるとおり、ランプリンを模したポリペプチドは本質的に、ランプリンのアミノ酸配列の一部からなる。あるいは、ランプリンを模したポリペプチドは、ランプリンのアミノ酸配列の一部を含み、このアミノ酸配列は、１〜１０または１〜５個のアミノ酸改変を含む、上記のような、１つまたは複数の付加、置換および／または欠失によって改変される。
【００７９】
さらに、合成ポリペプチド材料は、線維性タンパク質を模したポリペプチドに加えて他のタンパク質を含んでもよい。例えば、線維性タンパク質を模したポリペプチドは、他のタンパク質、例えば、コラーゲンと共凝集して、身体の天然の構造的材料と似ているクッション材料を得ることができる。
【００８０】
合成ポリペプチド材料はまた、親水性ポリマー、例えば、グリコサミノグリカン、例えば、ヒアルロナンを含む非タンパク質材料を含んでもよい。このような材料は、成分の混合物を含んでもよいし、または成分の間の架橋を含んでもよい。例えば、この材料は、ポリペプチド上の官能基（この官能基は、通常ポリペプチド上に存在するか、または当分野で公知の方法によってポリペプチドに導入される）を通じてポリペプチドに共有結合されたグリコサミノグリカン部分を含んでもよい。
【００８１】
本明細書に記載される合成ポリペプチド材料は、生体適合性であって、内皮細胞を含めて、患者で増殖する細胞の浸潤がしやすい。結果として、移植された材料は永久に、実物と遜色なく組織置換することができる。
【００８２】
従って、本明細書に記載されるのは、関節の再構成、修復およびクッションのための合成ポリペプチド材料であって、例えば、ＭＦＵ類を含む線維性タンパク質を模したポリペプチドを含む合成ポリペプチド材料である。上記のとおり、これらの材料は、このポリペプチドをコアセルベーションすること、ポリペプチドを架橋すること、および必要に応じて、この材料をシートもしくはパッドに加工すること、またはそれらを、注射のための薬学的に受容可能な担体中に液体懸濁液もしくは溶液として提供することによって得られる。上記で考察されるとおり、いくつかの実施形態によれば、このポリペプチドおよび／または架橋剤を選択して、エラスチンから作製される匹敵する材料に比べた場合、圧縮率の増大を有する合成ポリペプチド材料を得る。
【００８３】
ある実施形態では、合成ポリペプチド材料は本質的に、架橋されたポリペプチドからなる。「架橋されたポリペプチドから本質的になる」ポリペプチド材料とは、構造支持体、例えば、動物の材料、合成材料または金属のコアまたは強化構造を提供する他の材料を含まない材料を意味する。ある実施形態では、この材料は、架橋されたポリペプチドからなる。
【００８４】
ある実施形態では、この合成ポリペプチド材料は、本質的に、架橋されたポリペプチドおよび非タンパク質材料（例えば、親水性ポリマー、例えば、グリコサミノグリカン、例えば、ヒアルロナン）からなる。例えば、「架橋されたポリペプチドおよびグリコサミノグリカン部分から本質的になる」ポリペプチド材料とは、構造的支持体、例えば、動物の材料、合成材料または金属のコアまたは強化構造を提供する他の材料を含まない材料を指す。ある実施形態では、この材料は、架橋されたポリペプチドおよびグリコサミノグリカン部分からなる。
【００８５】
本明細書に記載されるのはまた、強化材料、例えば、本明細書に記載されるポリペプチド材料でコーティングされているコア、または合成ポリペプチド材料に包埋されるか、もしくはその層の間にサンドイッチされる強化構造を含む合成ポリペプチド材料である。ある実施形態では、このコアまたは強化構造は、動物の材料、合成の材料または金属である。このようなコーティングまたは強化された材料によって、このような構造を欠く材料と同じ利点のうちその多くが得られ、これには、生体適合性、非免疫原性、および細胞浸潤のための環境を提供することが挙げられる。合成ポリペプチド材料に対するコアまたは強化材料の追加によって、特定の特性を強化し得る。例えば、特定の用途には、架橋剤およびポリペプチドを用いるだけでは得ることのできない密度または剛性が必要である場合がある。動物材料、合成材料、または金属を強化することを含めば、特定の物理的特徴を有する物質の調製が可能になる。
【００８６】
ある実施形態によれば、関節の再構成、修復またはクッションのための方法が提供され、この方法は、本明細書に記載される合成ポリペプチド材料を関節または関節の近位へ、例えば、組織領域、例えば、椎間板腔へ挿入すること（配置することまたは注射することを含む）を包含する。
【００８７】
ある実施形態では、合成ポリペプチド材料（またはそれから形成されるシートもしくはパッド）は、外科的方法を介するなどで、骨と骨との接触をクッションするために関節位置に挿入される。上記で注記されるとおり、例示的な関節としては、限定はしないが、股関節、膝関節、肘関節、肩関節および指関節、ならびに椎間の部位が挙げられる。ある実施形態では、この合成ポリペプチド材料（またはそれから形成されるシートもしくはパッド）は、インサイチュに置かれ、縫合糸、接着剤によって、骨表面に外科的に作製された窪みへの押圧嵌め込みによって、または任意の他の適切な手段によって固定される。他の実施形態では、この合成ポリペプチド材料（またはそれから形成されるシートもしくはパッド）は、インサイチュに置かれて、なんらの他の手段によっても固定されない。ある実施形態では、この材料は、関節を再構成するか、修復するか、および／または安定化するために外科的に挿入され得る靭帯様の構造として提供される。いかなる理論によっても拘束されないが、ある実施形態では、合成ポリペプチド材料は、その材料に組織が増殖するにつれて、経時的に適所に固定され得ると考えられる。
【００８８】
ある実施形態では、この合成ポリペプチド材料は、液体可溶型または懸濁型で、注射用の薬学的に受容可能な担体中で提供され、例えば、骨ばった表面の間にクッションを与えるために、関節配置または組織腔中に注射される。上記で考察されるとおり、これらの実施形態によれば、合成ポリペプチドは、体温のようなインビボ条件に曝される際にコアセルベーションして自己アセンブルを受けてもよく、それによってインサイチュで固体の合成ポリペプチド材料が形成される。
【００８９】
本発明を、以下の実施例を参照して下にさらに説明する。この実施例は単なる例示であり、本発明の範囲を限定するものとして解釈されるべきでない。
【実施例１】
【００９０】
合成のペプチド材料のパッドを、３７℃で溶液からのエラスチンを模したポリペプチド（ＭＦＵ−７）のコアセルベーションによって製造し、遠心分離にかけた。詳細には、このポリペプチドを、平底容器中で、０．１５Ｍのホウ酸塩緩衝液、ｐＨ８．０中で５０ｍｇ／ｍｌの濃度に溶解した。その溶液をＮａＣｌ中に０．８Ｍに調節して、コアセルベーションを開始した。コアセルベーション物を１２，０００×ｇで、１５分間３７℃で遠心分離した。次いで、５００μｌの１０μＭのゲニピンを添加して、１２，０００×ｇで、３７℃でさらに３０分間遠心分離を継続してパッドを形成する。その材料を３７℃で一晩成熟させ、次いで使用するまで水中に貯蔵した。
【００９１】
図６は、この方式で調製した代表的なパッド（約３ｍｍの直径および３ｍｍの厚み）を示す。
【００９２】
圧縮に対する抵抗および弾力（例えば、圧縮率）を評価するために、Ｂｉｏｓｙｎｔｅｃｈ  Ｍａｃｈ−１試験装置（Ｂｉｏｓｙｎｔｅｃｈ  Ｉｎｃ．，Ｌａｖａｌ，ＱＣ）を用いる慣用的な方法による圧縮試験にこのパッドを供した。この材料の弾性係数および弾力（エネルギー損失）および圧縮率特徴を、Ｂｉｏｓｙｎｔｅｃｈ  Ｍａｃｈ−１試験装置（Ｂｉｏｓｙｎｔｅｃｈ  Ｉｎｃ．，Ｌａｖａｌ，ＱＣ）を用いる慣用的な方法により種々の程度の圧縮で測定した。結果は、図７と図８および下記の表に示される。
【００９３】
【表１】
2010526582.tif 000003
【００９４】
これらの結果によって、この材料が圧縮に対する有意な抵抗（弾性係数）を有すること、およびこの材料がその圧縮前寸法に対して良好な弾力で回復する（例えば、圧縮率）ことが、荷重および非荷重の数回のサイクル後でさえ示される。
【実施例２】
【００９５】
合成ペプチド材料のパッドは、リジン−ジイソシアネートでの架橋を含む発泡技術を用いてエラスチンを模したポリペプチド（ＭＦＵ−７）の溶液から加工した。詳細には、このポリペプチドは、ＤＭＳＯ中に１０ｍｇ／ｍｌに溶解して、窒素下で２０分間６５℃に温めた。６９７μＬの水を添加し、続いて３０３μＬのリジン−ジイソシアネートを滴下して加えた。そのサンプルを混合して、２０℃で一晩、部屋の空気中に置いた。次いで、不溶性の架橋材料を凍結乾燥して、使用するまで水に保管した。この実施例では、この材料のパッドの寸法は、この材料が作製される容器によって決定される。この材料の物理的特性は、実施例１に上記されるように評価した。結果を図９（圧縮試験および弾力）および図１０（種々の程度の圧縮での弾性係数および弾力）、ならびに下の表に示す。
【００９６】
【表２】
2010526582.tif 000004
【００９７】
ここでも、この結果によって、この材料が圧縮に対する有意な抵抗（弾性係数）を有すること、およびこの材料がその圧縮前寸法に対して良好な弾力で回復することが、荷重および非荷重の数回のサイクル後でさえ示される。
【実施例３】
【００９８】
合成ペプチド材料のシートを、上記で概説したのと同じ一般的な手順に従い（架橋剤は異なるものを用いた）、３７℃で溶液からのエラスチンを模したポリペプチド（ＭＦＵ−７）のコアセルベーションによって加工し、続いて遠心分離にかけた。下の表に示すとおり、用いられる特定の架橋剤は、その材料の弾性係数に影響した。
【００９９】
【表３】
2010526582.tif 000005
【０１００】
従って、特定の架橋剤の選択は、標的の弾性係数特性を有する材料を設計するために用いられ得る。
【実施例４】
【０１０１】
合成のペプチド材料のシートは、エラスチンを模した異なるポリペプチドから、上記の一般的手順、例えば、３７℃で溶液からのコアセルベーションによって、続いて遠心分離にかけ、ピロロキノリンキノンで架橋した。下の表に示すとおり、材料の弾性係数は、ポリペプチドで異なった。
【０１０２】
【表４】
2010526582.tif 000006
【０１０３】
これらの結果によって、多数の反復単位（ＭＦＵ類）を有するポリペプチドが、弾性係数の増大した材料を生じることが示される。従って、このような単位の数が多いかまたは少ないポリペプチドの選択によって、標的の弾性係数特性を有する材料の設計が可能になる。
【実施例５】
【０１０４】
実施例１に記載のエラスチンを模したポリペプチドのコアセルベーションによって加工し、実施例２に記載の特性を有する合成ポリペプチド材料のパッドを、ウサギの膝の関節表面に作製した穿孔欠損中に圧入した。次いで、その膝を閉じて、そのウサギを回復させ、正常な歩行を再開させた。手術の６週後、そのウサギは疼痛の兆候なしに正常に歩き回って、そのパッドは、パッドの拒絶の兆候もなく、周囲の組織もしくは滑液中の炎症もなしに適所で堅固であることが見出された。穿孔欠損を充填していない対照のウサギに比較した、材料のパッドの配置の６週後の膝関節の滑液の定量的分析では、処置したウサギでの炎症の兆候は示されなかった。
【０１０５】
【表５】
2010526582.tif 000007
【０１０６】
さらに、移植６週後の磁気共鳴画像では、パッドの周囲への再生宿主組織の組み込みの兆候が示され、このことは移植された材料の優れた生体適合性を示している。
【０１０７】
本明細書に記載のプロセスおよび組成物に対して種々の改変および変形がなされ得ることは当業者にとって明らかなものである。従って、本発明は、任意のこのような改変および変形を包含するものとする。
【図１Ａ】
2010526582.tif 000008
【図１Ｂ】
2010526582.tif 000009
【図１Ｃ】
2010526582.tif 000010
【図１Ｄ】
2010526582.tif 000011
【図２】
2010526582.tif 000012
【図３】
2010526582.tif 000013
【図４】
2010526582.tif 000014
【図５】
2010526582.tif 000015
【図６】
2010526582.tif 000016
【図７】
2010526582.tif 000017
【図８】
2010526582.tif 000018
【図９】
2010526582.tif 000019
【図１０】
2010526582.tif 000020
【国際調査報告】
2010526582.tif 000021
2010526582.tif 000022
2010526582.tif 000023
2010526582.tif 000024